FR 2114997 A1 19720707 FR 7041695 A 19701120 ta présente invention se rapporte d'une fåcón génerale aux revEtéments superficiels-pour routes, chaussées aires de circulation et sols équivalents. On sait que les revêtements à base de bitume du type des enrobés à chaud ou revêtements superficiels perdent rapidement certaines de leurs car-actéristiques essentielles lorsqu'ils sont soumis à des trafics lourds et intenses. Ceci est le cas aussi bien en infrastructure routiere, par exemple aux carrefours et pour les rampes soumises à un trafic de poids lourds ou pour les chaussées utilisées par des véhicules équipés de bandages pneumatiques à clous, que pour des aires de circulation correspondant à une utilisation différente mais liée à des sollicitations comparables comme les sols industriels sur lesquels se déplacent des chariots à bandages~métall-iques. Du fait du trafic, on constate une usure rapide des enrobés et une perte de rugosité, de sorte que les sols se détériorent ou se polissent et deviennent dangereux pour l'usager. Le but de l'invention est de remédier aces inconvénients et de créer un revêtement de solsuperficiel utilisable en particulier, bien que de façon non exclusive, pour les sols tels que routes, chaussées, rampes, aires de circulation, etc.. soumis à un trafic lourd et intense et capable de résister pendant une longue durée de service aux conditions de-trafic-rencontrées sans perdre ses caractéristiques désirables. L'invention est matérialisée dans un revêtement de sol superficiel rugueux à haute résistance à l'usure, caractérisé en ce qu'il est constitué par des granulats de fonte enrobés par une résine polyuréthane ou un bitume amélioré par un polyuréthane et fixés par un liant bitumineux. tes granulats de fonte peuvent avoir une dimension allant jusqu'à 12 mm environ. Cette dimension doit être compatible avec la granulométriede la cou- che de support. L'enrobage des granulats de fonte avec la résine polyuréthane ou un bitume amélioré par un polyuréthane permet un meilleur accrochage ou une meilleure adhérence sur le bitume formant la couche de support. Suivant l'invention, cet enrobage est réalisé par traitement préalable des granulats de fonte avec une résine polyuréthane ou un bitume amélioré par un polyuréthane, en usine ou avant la mise en place, ce traitement pouvant avoir lieu à chaud ou à froid, selon les caractéristiques du liant de préenrobage. Des expériences effectuées ont montré que la mise en place d'une telle couche super-ficielle, dure et anti-dérapante, permet d'obtenir des revêtements superficiels conservant pendant une longue durée de service les caractéristiques désirables, même dans le cas des sols soumis à des-fat-iguea-importantes, par exemple par suite d'un trafic lourd et intense. Ce résultat est db aux propriétés conférées au sol par les granulats de fonte, mais aussi et princ-ipalement au fait que, par ,suit? du traitement préalable auquel ils ont été soumis, ces granulats restent accrochés sur-la couche de suppore -et nten sont pas arrachés sous l'effet des contraintes résultant du trafic. Le-revêtement superficiel suivant l'invention peut etre appliqué directement lors de la mise en place d'un revêtement en enrobés, pour realiser directement unsol ayant des carac- téristiques données, ou bien comme couche, de réparation d'un revêtement-usagé. On donnera- ci-après, à titre non limitatif-, deux exemples de mise en oeuvre correspondant aux possibilités sus-indiquées:- Exemple n" 1 Cet-exemple concerne la réalisation d'un sol formé par une couche d'enrobés à chaud contenant des granulats de fonte prétraités suivant l'invention. Pour la réalisation d'un sol de ce type, on procède par répandage des enrobés à chaud selon la technique- traditionnelle, sans compactage. On peut répandre par exemple par mètre carré 85 kg d'enrobés de 0-12 mm, enrobés à l'aide de, bitume dur ayant un indice de pénétration de 40-50. Après ce répandage, on répand sur la partie supérieure de la couche d'enrobés encore chaude des granulats de fonte, par exemple à raison de 16 kg par mètre carré de granulats de fonte d'une granulométrie de 8-12 mm, prétraités à froid avec 300 g de polyuréthane sous forme de deux constituants destinés à réagir ensemble pour former le polyuréthane. Ce répandage peut être réalisé à l'aide d'une machine de répartition quelconque. Le pré traitement des granulats de fonte pour leur enrobage peut avoir lieu en usine, ou bien lors du répandage, par exemple par une adaptation convenable de la machine de répartition. On réalise ensuite le compactage à chaud de l'ensemble formé par les enrobés et les granulats de fonte, qui sont ainsi parfaitement liés. On obtient de cette manière un sol capable de résister sans arrachement ni polissage pendant une longue durée de service à un trafic lourd et intense. Exemple n0 2 Cet exemple concerne la réparation d'un revêtement ancien usagé au moyen d'un revêtement superficiel du type faisant l'objet de l'invention. Dans ce cas, on répand sur le revêtement ancien à réparer un liant bitumineux, qui peut être une émulsion de bitume, un bitume fluxé, un bitume pur ou un bitume pur amélioré, par exemple, le répandage pouvant avoir lieu à chaud ou à froid, selon la nature du liant. D'une façon plus précise, on utilise selon l'exemple considéré 2 kg au mètre carré de bitume amélioré par un polyuréthane, le répandage étant effectué à chaud. Sur la couche de liant bitumineux ainsi obtenue, on répand alors, par mètre carré, 16 kg de granulats de fonte ayant une granulométrie de 3-8 mm, prétraités à froid avec 350 g de polyuréthane sous forme de deux constituants destinés à réagir ensemble pour former le polyuréthane. Le repandage peut avoir lieu à l'aide d'un gravillonneur du type généralement utilisé pour le repandage des granulats de roches dures. Dans ce cas encore, on obtient sur un sol ancien usagé un revêtement d'usure rugueux et de grande résistance. Des modifications peuvent être apportées aux modes de mise en oeuvre décrits, dans le domaine des équivalences techniques, sans s'écarter de l'invention. Revendications i.- Revêtement de sol superficiel rugueux à haute résistance à l'usure, caractérisé en ce qu'il est oonstitué par des granulats de fonte enrobés par une résine polyuréthane ou un bitume amélioré par un polyuréthane et fixés par un liant bitumineux. 2.- Revêtement de sol suivant la revendication 1, caractérisé en ce que les granulats de fonte ont une dimension allant jusqu'à 12 mm environ, cette dimension étant compatible avec la granulométrie de la couche de support. 3.- Revêtement de sol suivant la revendication 1 ou 2, caractérisé en ce que l'enrobage des granulats e fonte est assuré par traitement préalable de ces granulats avec une résine polyuréthane ou un bitume amélioré par un polyuréthane, à chaud ou à froid. 4.- Revêtement de sol suivant la revendication 3, caractérisé en ce que ce traitement préalable est effectué en usine ou avant la mise en place du revêtement. 5.- Revêtement de sol suivant l'une quelconque des revendications précédentes, caractérisé en ce qu'il est appliqué directement lors de la réalisation d'un revêtement en enrobés à chaud ou à froid, par dépôt sur une couche de support formée par ces enrobés et compactage ultérieur. 6.- Revêtement de sol suivant l'une quelconque des revendications 1 à 4, caractérisé en ce qu'il est utilisé comme couche de réparation d'un revêtement usagé, par dépit d'un liant bitumineux sur cette couche de revêtement et application des granulats de fonte prétraités sur cette couche de liant.